(57)【要約】【課題】リチウムイオン二次電池における正極の比容量を増加させる。【解決手段】リチウムイオン二次電池１は、基板１０と、基板１０上に積層される正極集電体層２０と、正極集電体層２０上に積層される正極層３０と、正極層３０上に積層される無機固体電解質層４０と、無機固体電解質層４０上に積層される負極層５０と、負極層５０上に積層される負極集電体層６０とを備えており、正極層３０は、無機固体電解質を含み且つ非晶質化している固体電解質領域３１と、正極活物質を含み且つ結晶化している正極領域３２とが混在した状態となっている。【選択図】図１
2019040674.tif 000002
【特許請求の範囲】
【請求項１】
リチウムイオン伝導性を示す固体電解質を含む固体電解質層と、
ＬｉａＭｂＯｃ（Ｍは遷移金属、ａ≠０、ｂ≠０、ｃ≠０）を含む正極活物質と、ＬｉｘＰｙＯｚ（ｘ≠０、ｙ≠０、ｚ≠０）を含む無機固体電解質とが混在し、前記固体電解質層と対峙して設けられる正極層と
を有するリチウムイオン二次電池。
【請求項２】
前記正極層では、前記正極活物質が結晶化しており、前記無機固体電解質が非晶質化していることを特徴とする請求項１記載のリチウムイオン二次電池。
【請求項３】
前記正極層では、前記無機固体電解質からなる母材に、前記正極活物質からなる粒子が分散していることを特徴とする請求項１または２記載のリチウムイオン二次電池。
【請求項４】
前記正極層では、前記ＬｉａＭｂＯｃを、モル比で、前記ＬｉｘＰｙＯｚよりも多く含んでいることを特徴とする請求項１乃至３のいずれか１項記載のリチウムイオン二次電池。
【請求項５】
前記固体電解質層を構成する前記固体電解質は、前記正極層を構成する前記無機固体電解質と同じ元素を含んでいることを特徴とする請求項１乃至４のいずれか１項記載のリチウムイオン二次電池。
【請求項６】
ＬｉａＭｂＯｃ（Ｍは遷移金属、ａ≠０、ｂ≠０、ｃ≠０）を含む正極活物質と、
ＬｉｘＰｙＯｚ（ｘ≠０、ｙ≠０、ｚ≠０）を含む無機固体電解質と
が混在している、リチウムイオン二次電池の正極。
【請求項７】
前記正極活物質が結晶化しており、前記無機固体電解質が非晶質化していることを特徴とする請求項６記載のリチウムイオン二次電池の正極。
【請求項８】
前記無機固体電解質からなる母材に、前記正極活物質からなる粒子が分散していることを特徴とする請求項６または７記載のリチウムイオン二次電池の正極。
【請求項９】
前記ＬｉａＭｂＯｃを、モル比で、前記ＬｉｘＰｙＯｚよりも多く含んでいることを特徴とする請求項６乃至８のいずれか１項記載のリチウムイオン二次電池の正極。
【請求項１０】
リチウムイオンを吸蔵および放出する正極活物質を含み、結晶化している結晶部と、
リチウムイオン伝導性を示す無機固体電解質を含み、非晶質化している非晶質部と
を有するリチウムイオン二次電池の正極。
【請求項１１】
リチウムイオン伝導性を示す無機固体電解質を含む母材と、
リチウムイオンを吸蔵および放出する正極活物質を含み、前記母材に分散される粒子と
を有するリチウムイオン二次電池の正極。
【発明の詳細な説明】
【技術分野】
【０００１】
本発明は、リチウムイオン二次電池、リチウムイオン二次電池の正極に関する。
【背景技術】
【０００２】
携帯電話やノート型パソコンなどの携帯電子機器の普及に伴い、高いエネルギー密度を有する、小型で軽量な二次電池の開発が強く望まれている。このような要求を満たす二次電池として、リチウムイオン二次電池が知られている。リチウムイオン二次電池は、正極活物質を含む正極と、負極活物質を含む負極と、リチウムイオン伝導性を示し且つ正極および負極の間に配置される電解質とを有している。
【０００３】
従来のリチウムイオン二次電池では、電解質として有機電解液等が用いられてきた。これに対し、電解質として無機材料からなる固体電解質（無機固体電解質）を用いるとともに、正極としてＬｉｘＮｉｙＰＯｚ（０＜ｘ＜８．０、２．０≦ｙ≦１０、ｚはＮｉ、Ｐの比に応じて酸素が安定に含まれる比）の組成比を有するリチウムリン酸化合物を用いることが提案されている（特許文献１参照）。
【先行技術文献】
【特許文献】
【０００４】
【特許文献１】特開２０１３−１６４９７１号公報
【発明の概要】
【発明が解決しようとする課題】
【０００５】
ここで、リチウムイオン二次電池には、さらに、より少ない体積でより多くの容量を確保することが求められている。特に、放電時にリチウムイオンを吸蔵する正極には、より多くのリチウムイオンを吸蔵させたいという要請がある。
本発明は、リチウムイオン二次電池における正極の比容量を増加させることを目的とする。
【課題を解決するための手段】
【０００６】
本発明のリチウムイオン二次電池は、リチウムイオン伝導性を示す固体電解質を含む固体電解質層と、ＬｉａＭｂＯｃ（Ｍは遷移金属、ａ≠０、ｂ≠０、ｃ≠０）を含む正極活物質と、ＬｉｘＰｙＯｚ（ｘ≠０、ｙ≠０、ｚ≠０）を含む無機固体電解質とが混在し、前記固体電解質層と対峙して設けられる正極層とを有している。
このようなリチウムイオン二次電池において、前記正極層では、前記正極活物質が結晶化しており、前記無機固体電解質が非晶質化していることを特徴とすることができる。
また、前記正極層では、前記無機固体電解質からなる母材に、前記正極活物質からなる粒子が分散していることを特徴とすることができる。
さらに、前記正極層では、前記ＬｉａＭｂＯｃを、モル比で、前記ＬｉｘＰｙＯｚよりも多く含んでいることを特徴とすることができる。
さらにまた、前記固体電解質層を構成する前記固体電解質は、前記正極層を構成する前記無機固体電解質と同じ元素を含んでいることを特徴とすることができる。
また、他の観点から捉えると、本発明のリチウムイオン二次電池の正極は、ＬｉａＭｂＯｃ（Ｍは遷移金属、ａ≠０、ｂ≠０、ｃ≠０）を含む正極活物質と、ＬｉｘＰｙＯｚ（ｘ≠０、ｙ≠０、ｚ≠０）を含む無機固体電解質とが混在している。
このようなリチウムイオン二次電池の正極において、前記正極活物質が結晶化しており、前記無機固体電解質が非晶質化していることを特徴とすることができる。
また、前記無機固体電解質からなる母材に、前記正極活物質からなる粒子が分散していることを特徴とすることができる。
さらに、前記ＬｉａＭｂＯｃを、モル比で、前記ＬｉｘＰｙＯｚよりも多く含んでいることを特徴とすることができる。
また、他の観点から捉えると、本発明のリチウムイオン二次電池の正極は、リチウムイオンを吸蔵および放出する正極活物質を含み、結晶化している結晶部と、リチウムイオン伝導性を示す無機固体電解質を含み、非晶質化している非晶質部とを有している。
さらに、他の観点から捉えると、本発明のリチウムイオン二次電池の正極は、リチウムイオン伝導性を示す無機固体電解質を含む母材と、リチウムイオンを吸蔵および放出する正極活物質を含み、前記母材に分散される粒子とを有している。
【発明の効果】
【０００７】
本発明によれば、リチウムイオン二次電池における正極の比容量を増加させることができる。
【図面の簡単な説明】
【０００８】
【図１】実施の形態が適用されるリチウムイオン二次電池の断面構成を示す図である。
【図２】（ａ）、（ｂ）は、実施例１のリチウムイオン二次電池のＴＥＭ写真および電子線回折写真を示す図である。
【図３】（ａ）、（ｂ）は、実施例１および比較例の正極層の比容量−電圧特性を示す図である。
【図４】（ａ）、（ｂ）は、実施例１および比較例の充放電レートと容量比との関係を示す図である。
【発明を実施するための形態】
【０００９】
以下、添付図面を参照して、本発明の実施の形態について詳細に説明する。なお、以下の説明で参照する図面における各部の大きさや厚さ等は、実際の寸法とは異なっている場合がある。
【００１０】
［リチウムイオン二次電池の構成］
図１は、実施の形態が適用されるリチウムイオン二次電池１の断面構成を示す図である。
このリチウムイオン二次電池１は、基板１０と、基板１０上に積層される正極集電体層２０と、正極集電体層２０上に積層される正極層３０と、正極層３０上に積層される無機固体電解質層４０と、無機固体電解質層４０上に積層される負極層５０と、負極層５０上に積層される負極集電体層６０とを備えている。
【００１１】
次に、本実施の形態のリチウムイオン二次電池１の各構成要素について、より詳細な説明を行う。
（基板）
基板１０としては、特に限定されず、金属、ガラス、セラミックスおよび樹脂など、各種材料で構成されたものを用いることができる。
【００１２】
本実施の形態では、樹脂製の基板１０を用いている。ここで、基板１０として使用することが可能な材料としては、例えば、ポリカーボネート（ＰＣ）フッ素樹脂、ポリエチレンテレフタレート（ＰＥＴ）、ポリブチレンテレフタレート（ＰＢＴ）、ポリイミド（ＰＩ）、ポリアミド（ＰＡ）、ポリスルホン（ＰＳＦ）、ポリエーテルスルホン（ＰＥＳ）、ポリフェニレンスルフィド（ＰＰＳ）、ポリエーテルエーテルケトン（ＰＥＥＫ）、ポリエチレンナフタレート（ＰＥＮ）、シクロオレフィンポリマー（ＣＯＰ）等を挙げることができる。なお、基板１０については、吸湿性が低く耐湿性を有する材料を採用することが望ましい。
【００１３】
（正極集電体層）
正極集電体層２０は、固体薄膜であって、電子伝導性を有するものであれば、特に限定されるものではなく、例えば、チタン（Ｔｉ）、アルミニウム（Ａｌ）、銅（Ｃｕ）、白金（Ｐｔ）、金（Ａｕ）などの金属や、これらの合金を含む導電性材料を用いることができる。
【００１４】
正極集電体層２０の厚さは、例えば５ｎｍ以上５０μｍ以下とすることができる。正極集電体層２０の厚さが５ｎｍ未満であると、集電機能が低下し、実用的ではなくなる。一方、正極集電体層２０の厚さが５０μｍを超えると、電気的特性が大きく変わらないのにも関わらず、層形成に時間がかかりすぎるようになってしまい、生産性が低下する。
【００１５】
また、正極集電体層２０の製造方法としては、各種ＰＶＤ（物理蒸着）や各種ＣＶＤ（化学蒸着）など、公知の成膜手法を用いてかまわないが、生産効率の観点からすれば、スパッタ法もしくは真空蒸着法を用いることが望ましい。
【００１６】
（正極層）
正極層３０は、固体薄膜であって、充電時にはリチウムイオンを放出するとともに放電時にはリチウムイオンを吸蔵する正極活物質と、無機材料からなる固体電解質（無機固体電解質）とを含んでいる。したがって、本実施の形態の正極層３０は、正極活物質と無機固体電解質とを含む合剤電極で構成されていることになる。ここで、本実施の形態の正極層３０は、主として無機固体電解質を含む固体電解質領域３１と、主として正極活物質を含む正極領域３２とを有している。そして、正極層３０内では、固体電解質領域３１を構成する無機固体電解質と、正極領域３２を構成する正極活物質とが、それぞれを維持した状態で混在している。その結果、正極層３０では、一方がマトリックス（母材）となっており、他方がフィラー（粒子）となっている。ここで、正極層３０においては、固体電解質領域３１をマトリックスとし、正極領域３２をフィラーとすることが望ましい。
【００１７】
正極層３０の厚さは、例えば１０ｎｍ以上１００μｍ以下とすることができる。正極層３０の厚さが１０ｎｍ未満であると、得られるリチウムイオン二次電池１の容量が小さくなりすぎ、実用的ではなくなる。一方、正極層３０の厚さが１００μｍを超えると、層形成に時間がかかりすぎるようになってしまい、生産性が低下する。ただし、リチウムイオン二次電池１に要求される電池容量が大きい場合には、正極層３０の厚さを１００μｍ超としてもかまわない。
【００１８】
また、正極層３０の作製方法としては、各種ＰＶＤや各種ＣＶＤなど、公知の成膜手法を用いてかまわないが、生産効率の観点からすれば、スパッタ法を用いることが望ましい。
【００１９】
〔固体電解質領域〕
固体電解質領域３１は、無機固体電解質を主として含んでいる。固体電解質領域３１を構成する無機固体電解質としては、例えば、リチウムリン酸化物（ＬｉｘＰｙＯｚ：ｘ≠０、ｙ≠０、ｚ≠０）で構成されたものを用いることができる。
【００２０】
また、固体電解質領域３１は、結晶構造を持つものであっても、非晶質構造を持つものであってもかまわないが、Ｌｉイオン伝導性が高くなるという点で、非晶質構造を持つこと（非晶質化していること）が好ましい。
【００２１】
〔正極領域〕
正極領域３２は、正極活物質を主として含んでいる。ここで、正極層３０を構成する正極活物質としては、例えば、リチウム（Ｌｉ）と、各種遷移金属から選ばれる一種以上の金属（Ｍと表記する）と、酸素を含む、リチウム遷移金属酸化物（ＬｉａＭｂＯｃ：ａ≠０、ｂ≠０、ｃ≠０）で構成されたものを用いることができる。
【００２２】
また、正極領域３２は、結晶構造を持つものであっても、非晶質構造を持つものであってもかまわないが、吸蔵または離脱するリチウムイオンのポテンシャルが一定であるという点で、結晶構造を持つこと（結晶化していること）が好ましい。
【００２３】
〔固体電解質領域と正極領域との関係〕
ここで、本実施の形態の正極層３０では、固体電解質領域３１において無機固体電解質が非晶質化しており、正極領域３２において正極活物質が結晶化していることが好ましい。
また、本実施の形態の正極層３０では、無機固体電解質を含む固体電解質領域３１をマトリックス（母材）とし、正極活物質を含む正極領域３２をフィラー（粒子）として分散していることが好ましい。
さらに、本実施の形態の正極層３０では、例えば固体電解質領域３１をリン酸化物（ＬｉｘＰｙＯｚ）で、正極領域３２をリチウム遷移金属酸化物（ＬｉａＭｂＯｃ）で構成する場合に、リチウム遷移金属酸化物を、モル比で、リチウムリン酸化物よりも多く含んでいることが好ましい。
【００２４】
（無機固体電解質層）
無機固体電解質層４０は、固体薄膜であって、無機材料からなる固体電解質（無機固体電解質）を含んでいる。無機固体電解質層４０を構成する無機固体電解質については、リチウムイオン伝導性を示すものであれば、特に限定されるものではなく、酸化物、窒化物、硫化物など、各種材料で構成されたものを用いることができる。ただし、正極層３０と無機固体電解質層４０との界面におけるリチウムイオンのポテンシャル障壁を低くするという観点からすれば、無機固体電解質層４０を構成する無機固体電解質は、上記正極層３０において固体電解質領域３１を構成する無機固体電解質と、同じ元素を含んでいることが望ましい。例えば、正極層３０の固体電解質領域３１をＬｉＰＯ３で構成した場合に、無機固体電解質層４０を、固体電解質領域３１と同じＬｉＰＯ３や、さらに窒素を含むＬｉＰＯＮ等で構成する場合が挙げられる。
【００２５】
無機固体電解質層４０の厚さは、例えば１０ｎｍ以上１０μｍ以下とすることができる。無機固体電解質層４０の厚さが１０ｎｍ未満であると、得られたリチウムイオン二次電池１において、正極層３０と負極層５０との間での短絡（リーク）が生じやすくなる。一方、無機固体電解質層４０の厚さが１０μｍを超えると、リチウムイオンの移動距離が長くなり、充放電速度が遅くなる。
【００２６】
また、無機固体電解質層４０は、結晶構造を持つものであっても、結晶構造を持たない非晶質であってもかまわないが、熱による膨張および収縮がより等方的になるという点で、非晶質であることが好ましい。
【００２７】
さらに、無機固体電解質層４０の製造方法としては、各種ＰＶＤや各種ＣＶＤなど、公知の成膜手法を用いてかまわないが、生産効率の観点からすれば、スパッタ法を用いることが望ましい。
【００２８】
（負極層）
負極層５０は、固体薄膜であって、充電時にはリチウムイオンを吸蔵するとともに放電時にはリチウムイオンを放出する負極活物質を含んでいる。ここで、負極層５０を構成する負極活物質としては、例えば、炭素やシリコンを用いることができる。また、負極層５０には、各種ドーパントを添加してもよい。
【００２９】
負極層５０の厚さは、例えば１０ｎｍ以上４０μｍ以下とすることができる。負極層５０の厚さが１０ｎｍ未満であると、得られるリチウムイオン二次電池１の容量が小さくなりすぎ、実用的ではなくなる。一方、負極層５０の厚さが４０μｍを超えると、層形成に時間がかかりすぎるようになってしまい、生産性が低下する。ただし、リチウムイオン二次電池１に要求される電池容量が大きい場合には、負極層５０の厚さを４０μｍ超としてもかまわない。
【００３０】
また、負極層５０は、結晶構造を持つものであっても、結晶構造を持たない非晶質であってもかまわないが、リチウムイオンの吸蔵および放出に伴う膨張および収縮がより等方的になるという点で、非晶質であることが好ましい。
【００３１】
さらに、負極層５０の製造方法としては、各種ＰＶＤや各種ＣＶＤなど、公知の成膜手法を用いてかまわないが、生産効率の観点からすれば、スパッタ法（スパッタリング）を用いることが望ましい。
【００３２】
（負極集電体層）
負極集電体層６０は、固体薄膜であって、電子伝導性を有するものであれば、特に限定されるものではなく、例えば、チタン（Ｔｉ）、アルミニウム（Ａｌ）、銅（Ｃｕ）、白金（Ｐｔ）、金（Ａｕ）などの金属や、これらの合金を含む導電性材料を用いることができる。
【００３３】
負極集電体層６０の厚さは、例えば５ｎｍ以上５０μｍ以下とすることができる。負極集電体層６０の厚さが５ｎｍ未満であると、集電機能が低下し、実用的ではなくなる。一方、負極集電体層６０の厚さが５０μｍを超えると、電気的特性が大きく変わらないのにも関わらず、層形成に時間がかかりすぎるようになってしまい、生産性が低下する。
【００３４】
また、負極集電体層６０の製造方法としては、各種ＰＶＤや各種ＣＶＤなど、公知の成膜手法を用いてかまわないが、生産効率の観点からすれば、スパッタ法（スパッタリング）もしくは真空蒸着法を用いることが望ましい。
【００３５】
［リチウムイオン二次電池の動作］
放電状態にあるリチウムイオン二次電池１を充電する場合、正極集電体層２０には直流電源の正極が、負極集電体層６０には直流電源の負極が、それぞれ接続される。そして、正極層３０で正極活物質を構成するリチウムイオンが、無機固体電解質層４０を介して負極層５０へと移動し、負極層５０で負極活物質に収容される。
【００３６】
また、充電状態にあるリチウムイオン二次電池１を使用（放電）する場合、正極集電体層２０には負荷の正極が、負極集電体層６０には負荷の負極が、それぞれ接続される。そして、負極層５０で負極活物質に収容されるリチウムイオンが、無機固体電解質層４０を介して正極層３０へと移動し、正極層３０で正極活物質を構成する。これに伴って、負荷には直流電流が供給される。
【００３７】
＜その他＞
なお、本実施の形態では、基板１０と正極層３０との間に正極集電体層２０を設けていたが、基板１０を金属等の導電体で構成する場合には、基板１０に正極集電体としての機能を持たせることが可能となるため、正極集電体層２０を省略してもかまわない。
【実施例】
【００３８】
以下、実施例に基づいて本発明をさらに詳細に説明する。ただし、本発明は、その要旨を超えない限り、以下の実施例に限定されるものではない。
本発明者は、正極層３０の構成を異ならせて、複数のリチウムイオン二次電池１を作製し、得られたリチウムイオン二次電池１における正極層３０の結晶構造および組成と、得られたリチウムイオン二次電池１の比容量に関する評価とを行った。
【００３９】
ここで、表１および表２は、実施例１および比較例のそれぞれにおけるリチウムイオン二次電池１の各層の構成を示している。
【００４０】
【表１】
2019040674.tif 000003
【００４１】
【表２】
2019040674.tif 000004
【００４２】
実施例１では、図１に示す積層構造を有するリチウムイオン二次電池１を用いた。これに対し、比較例では、図１に示す積層構造を有するものの、正極層３０の構成が実施例１とは異なるリチウムイオン二次電池１を用いた。なお、実施例１および比較例のそれぞれにおいては、基板１０に対し、スパッタ法を用いて、他の各層（正極集電体層２０〜負極集電体層６０）の積層を行った。
【００４３】
［実施例１］
表１に示す実施例１のリチウムイオン二次電池１の構成は次の通りである。
実施例１では、基板１０としてポリカーボネート（ＰＣ）を用いた。そして、基板１０の厚さは１．１ｍｍとした。
実施例１では、正極集電体層２０としてチタン（Ｔｉ）を用いた。そして、正極集電体層２０の厚さは３００ｎｍとした。
実施例１では、正極層３０としてＬｉ３ＰＯ４を含む固体電解質領域３１とＬｉＮｉＯ２を含む正極領域３２との混在物（合剤電極）を用いた。そして、正極層３０の厚さは１７５ｎｍとした。ここで、正極層３０を形成するためのスパッタリングターゲットにおけるＬｉ３ＰＯ４とＬｉＮｉＯ２との比率（モル比）は、Ｌｉ３ＰＯ４：ＬｉＮｉＯ２≒１：４とした。
実施例１では、無機固体電解質層４０としてＬｉ３ＰＯ４における酸素の一部を窒素に置き換えたＬｉＰＯＮを用いた。そして、無機固体電解質層４０の厚さは５５０ｎｍとした。
実施例１では、負極層５０としてホウ素（Ｂ）が添加されたシリコン（Ｓｉ）を用いた。なお、表１には、「Ｓｉ（Ｂ）」と表記した（以下同じ。）。そして、負極層５０の厚さは２００ｎｍとした。
実施例１では、負極集電体層６０としてチタン（Ｔｉ）を用いた。そして、負極集電体層６０の厚さは３５０ｎｍとした。
【００４４】
［比較例］
表２に示す比較例のリチウムイオン二次電池１の構成は、正極層３０の構成を除けば実施例１と同じである。したがって、基板１０、正極集電体層２０、無機固体電解質層４０、負極層５０および負極集電体層６０については、詳細な説明を省略する。
【００４５】
比較例では、正極層３０としてＬｉＮｉＯ２を用いた。すなわち、比較例では、正極層３０を、固体電解質領域３１を含まない正極領域３２単体で構成した。そして、正極層３０の厚さは１７５ｎｍとした。
【００４６】
［リチウムイオン二次電池の評価］
ここでは、実施例１および比較例のリチウムイオン二次電池１を評価するための尺度として、リチウムイオン二次電池１の正極層３０の結晶構造および組成と、リチウムイオン二次電池１における正極層３０の比容量とを用いた。
【００４７】
（結晶構造）
まず、表１を参照しつつ、実施例１のリチウムイオン二次電池１の結晶構造について説明を行う。
実施例１のリチウムイオン二次電池１において、正極集電体層２０および負極集電体層６０はそれぞれ結晶化していた。また、無機固体電解質層４０および負極層５０はそれぞれ非晶質化していた。そして、正極層３０は結晶化している領域と非晶質化している領域とが混在していた。
【００４８】
次に、表２を参照しつつ、比較例のリチウムイオン二次電池１の結晶構造について説明を行う。
比較例のリチウムイオン二次電池１において、正極集電体層２０および負極集電体層６０はそれぞれ結晶化していた。また、無機固体電解質層４０および負極層５０はそれぞれ非晶質化していた。そして、正極層３０は全体的に結晶化していた。
【００４９】
実施例１と比較例とでは、正極層３０の結晶構造が異なっていることがわかる。すなわち、実施例１では、正極層３０が結晶化している領域と非晶質化している領域との混在物で構成されているのに対し、比較例では、正極層３０が結晶化している領域にて構成されている点で相違する。
【００５０】
次に、実施例１のリチウムイオン二次電池１における正極層３０の構造について、より具体的に説明を行う。
【００５１】
図２は、実施例１のリチウムイオン二次電池１のＴＥＭ（Transmission Electron Microscope）写真および電子線回折写真を示す図である。ここで、図２（ａ）はＴＥＭ写真を示しており、上段は、正極集電体層２０、正極層３０および無機固体電解質層４０の積層状態を、下段は、正極層３０における一部領域の拡大状態を、それぞれ示している。また、図２（ｂ）は、図２（ａ）の上段に示す（ｂ）領域の電子線回折写真を示している。
【００５２】
なお、図２に示す写真は、日立ハイテクノロジーズ社製ＨＦ−２２００（電界放出形分析電子顕微鏡）を用いて撮影したものである。ここで、ＴＥＭでは、組成情報を反映した像を得ることができるという特徴がある。より具体的に説明すると、ＴＥＭでは、重い元素が存在する領域は相対的に黒っぽく表示され、軽い元素が存在する領域は相対的に白っぽく表示される。
【００５３】
実施例１の正極層３０は、図２（ａ）の下段に示すように、相対的に白っぽく表示される領域と、相対的に黒っぽく表示される領域とが混在した状態となっている。これは、実施例１の正極層３０が、相対的に軽い元素を含む領域すなわち遷移金属を含まない固体電解質領域３１と、相対的に重い元素を含む領域すなわち遷移金属を含む正極領域３２との混合物で構成されていることを意味する。
【００５４】
また、実施例１の正極層３０は、図２（ａ）の下段に示すように、相対的に白っぽく表示される固体電解質領域３１が母材となり、相対的に黒っぽく表示される正極領域３２が粒子となって分散した状態となっている。
【００５５】
そして、図２（ｂ）には、ハローパターンと回折スポットとがみられることから、正極層３０は、結晶化している領域と非晶質化している領域とが混在していることがわかる。
【００５６】
なお、比較例のリチウムイオン二次電池１のＴＥＭ写真を撮影したところ、比較例の正極層３０は、実施例１とは異なり、全体的に黒っぽく表示される領域のみで構成されていた。すなわち、比較例の正極層３０は、正極領域３２のみによって構成されていた。また、比較例のリチウムイオン二次電池１における正極層３０（正極領域３２）の電子線回折写真を撮影したところ、多くの回折スポットが観察されたことから、比較例の正極層３０（正極領域３２）は、結晶構造を有していることがわかった。
【００５７】
（比容量）
実施例１および比較例のリチウムイオン二次電池１のそれぞれにおける正極層３０に関し、比容量の評価を行った。ここで、正極層３０の比容量は、正極活物質の単位質量あたりの容量を意味する。
【００５８】
なお、ここでは、各リチウムイオン二次電池１に対し、充放電特性を測定することで、比容量の評価を行った。充放電特性の測定機器としては、北斗電工株式会社製充放電装置ＨＪ１０２０ｍＳＤ８を用いた。
【００５９】
ここで、実施例１および比較例のリチウムイオン二次電池１に対しては、定電流定電圧（ＣＣＣＶ）方式にて充電を行った。このとき、充電終止電圧は４．２Ｖとした。
また、実施例１および比較例のリチウムイオン二次電池１に対しては、定電流（ＣＣ）方式にて放電を行った。このとき、放電終止電圧は０．５Ｖとした。
【００６０】
実施例１のリチウムイオン二次電池１に対しては、０．８Ｃ、１．６Ｃおよび３．１Ｃの３条件で充放電を行った。これに対し、比較例のリチウムイオン二次電池１に対しては、０．９Ｃ、１．８Ｃおよび３．６Ｃの３条件で充放電を行った。なお、ここでいう「Ｃ」は、ある公称容量値の容量を有するセルを定電流放電した場合に、１時間で放電終了となる電流値を意味する。例えば、３．５Ａｈの公称容量値のセルでは１Ｃ＝３．５Ａとなる。なお、以下では、このことを充放電レートと称することがある。
【００６１】
図３は、実施例１および比較例の正極層３０の比容量−電圧特性を示す図である。ここで、図３（ａ）は実施例１の結果を、図３（ｂ）は比較例の結果を、それぞれ示している。なお、図３（ａ）、（ｂ）のそれぞれにおいて、横軸は正極層３０の比容量（ｍＡｈ／ｇ）であり、縦軸は正極層３０の電極電位を意味する電圧（Ｖ）である。
【００６２】
図３から明らかなように、実施例１の正極層３０は、比較例の正極層３０と比べて、比容量が大きくなっていることがわかる。これは、正極活物質（リチウム遷移金属酸化物（ＬｉａＭｂＯｃ：ａ≠０、ｂ≠０、ｃ≠０））と無機固体電解質（リチウムリン酸化物（ＬｉｘＰｙＯｚ：ｘ≠０、ｙ≠０、ｚ≠０））とが混在した正極層３０を用いることが、正極活物質と無機固体電解質とが混在しない正極層３０を用いるよりも、比容量の観点からは好ましいことを意味する。
【００６３】
図４は、実施例１および比較例の充放電レートと容量比との関係を示す図である。ここで、図４（ａ）は、実施例１および比較例の正極層３０の、実際の放電容量と理論容量とを示す図である。また、図４（ｂ）は、実施例１および比較例の正極層３０の充放電レート−容量比特性を示す図である。なお、図４（ｂ）の縦軸となる容量比は、各正極層３０の各放電容量を、それぞれの最小の充放電レートにおける放電容量（実施例１では０．８Ｃ、比較例では０．９Ｃ）で除した値（放電容量の比率）である。
【００６４】
まず、図４（ａ）を参照しつつ、実施例１および比較例の正極層３０の理論容量について比較を行う。
実施例１では、正極層３０の理論容量が３１９（ｍＡｈ／ｇ）となった。これに対し、比較例では、正極層３０の理論容量が２７４（ｍＡｈ／ｇ）となった。このように、比較例の正極層３０の理論容量は、実施例１の正極層３０の理論容量よりも小さいことになる。
【００６５】
次に、図４（ａ）を参照しつつ、実施例１および比較例の正極層３０の実際の放電容量について比較を行う。
実施例１では、充放電レート３．１Ｃのときの放電容量が３１５（ｍＡｈ／ｇ）、充放電レート１．６Ｃのときの放電容量が３１８（ｍＡｈ／ｇ）、充放電レート０．８Ｃのときの放電容量が３２２（ｍＡｈ／ｇ）であった。これに対し、比較例では、充放電レート３．６Ｃのときの放電容量が１９１（ｍＡｈ／ｇ）、充放電レート１．８Ｃのときの放電容量が２０１（ｍＡｈ／ｇ）、充放電レート０．９Ｃのときの放電容量が２２４（ｍＡｈ／ｇ）であった。
【００６６】
続いて、図４（ｂ）を参照しつつ、実施例１および比較例の正極層３０の、充放電レートと容量比との関係について説明を行う。
実施例１では、充放電レートの高低に関わらず、容量比が１００％に近いレベルで安定していることがわかる。これに対し、比較例では、充放電レートが高くなるほど、容量比が低下していくことがわかる。
【符号の説明】
【００６７】
１…リチウムイオン二次電池、１０…基板、２０…正極集電体層、３０…正極層、３１…固体電解質領域、３２…正極領域、４０…無機固体電解質層、５０…負極層、６０…負極集電体層
【図１】
2019040674.tif 000005
【図２】
2019040674.tif 000006
【図３】
2019040674.tif 000007
【図４】
2019040674.tif 000008